КАТАЛИЗАТОР ДЕГИДРИРОВАНИЯ УГЛЕВОДОРОДНОЙ СМЕСИ C1-C4 В ОЛЕФИНЫ И СПОСОБ ЕГО ПОЛУЧЕНИЯ

1
4
2
-3
1. Катализатор дегидрирования углеводородной смеси С-С в олефины, содержащий соединение молибдена и носитель, отличающийся тем, что в качестве соединения молибдена он содержит наноструктурированное покрытие оксикарбида молибдена толщиной 5-50 нм, а в качестве носителя он содержит многостенные углеродные нанотрубки, средний внешний диаметр которых составляет 70 нм, длиной от 1 до 500 мкм, удельной поверхностью 38±2,2 м/г и насыпной плотностью 0,1-0,2 г⋅см.
2. Способ получения катализатора по п. 1, включающий формирование в проточном реакторе наноструктурированного покрытия оксикарбида молибдена, путем высокотемпературного распада паров гексакарбонила молибдена на поверхности многостенных углеродных нанотрубок, предварительно нагретых до температуры 250-350°С.
3. Способ по п. 2, отличающийся тем, что осаждение наноструктурированного покрытия оксикарбида молибдена проводят в вакууме, с образованием при нагреве реактора ненасыщенного пара гексакарбонила молибдена.